СПОСОБ ИЗГОТОВЛЕНИЯ ЛИСТА ИЗ ОЛОВОСОДЕРЖАЩЕЙ НЕТЕКСТУРИРОВАННОЙ КРЕМНИСТОЙ СТАЛИ, ПОЛУЧЕННЫЙ СТАЛЬНОЙ ЛИСТ И ЕГО ПРИМЕНЕНИЕ

1. Способ изготовления отожжённого холоднокатаного листа из нетекстурированной Fe-Si стали, состоящий из следующих последовательных стадий:
- плавки стали состава, который содержит в массовых процентах:
C ≤ 0,006
2,0 ≤ Si ≤ 5,0
0,1 ≤ Al ≤ 3,0
0,1 ≤ Mn ≤ 3,0
N ≤ 0,006
0,04 ≤ Sn ≤ 0,2
S ≤ 0,005
P ≤ 0,2
Ti ≤ 0,01
остальное Fe и неизбежные примеси
- разливки расплава в сляб
- повторного нагрева указанного сляба при температуре от 1050°С до 1250°С
- горячей прокатки сляба при температуре окончания горячей прокатки от 750 до 950°С для получения горячекатаной стальной полосы,
- намотки указанной горячекатаной стальной полосы при температуре от 500 до 750°С,
- необязательного отжига указанной горячекатаной стальной полосы при температуре от 650 до 950°С в течение времени от 10 с до 48 часов
- холодной прокатки горячекатаной стальной полосы для получения холоднокатаного стального листа
- нагрева холоднокатаного стального листа до температуры выдержки от 850 до 1150°С
- выдержки холоднокатаной стали при температуре выдержки в течение времени от 20 с до 100 с
- охлаждения холоднокатаной стали до комнатной температуры.
2. Способ по п. 1, в котором 2,0 ≤ Si ≤ 3,5.
3. Способ по п. 2, в котором 2,2 ≤ Si ≤ 3,3.
4. Способ по п. 1, в котором 0,2 ≤ Al ≤ 1,5.
5. Способ по п. 4, в котором 0,25 ≤ Al ≤ 1,1.
6. Способ по п. 1, в котором 0,1 ≤ Mn ≤ 1,0.
7. Способ по п. 1, в котором 0,07 ≤ Sn ≤ 0,15.
8. Способ по п. 7, в котором 0,11 ≤ Sn ≤ 0,15.
9. Способ по п. 1, в котором необязательный отжиг горячекатаной полосы проводят с использованием линии непрерывного отжига.
10. Способ по п. 1, в котором необязательный отжиг горячекатаной полосы проводят, используя отжиг в камерной печи.
11. Способ по п. 1, в котором температура выдержки составляет от 900 до 1120°С.
12. Способ по п. 1, в котором холоднокатаный отожжённый стальной лист дополнительно покрывают покрытием.
13. Отожжённый и холоднокатаный лист из нетекстурированной стали, изготовленный способом по п. 1.
14. Отожжённый и холоднокатаный лист из нетекстурированной стали по п. 13, содержащий феррит с размером зерна от 30 до 200 мкм с толщиной листа (FST) от 0,14 мм до 0,67 мм.
15. Применение отожжённого и холоднокатаного листа из нетекстурированной стали по п. 13 для изготовления двигателей и генераторов.